(57)【要約】      （修正有）【課題】反射フィルムに関し、輝度に関連する設計変更やダイスの変更を行わずに、液晶ディスプレイの輝度パフォーマンスを向上させる方法の提供。【解決手段】支持体の少なくとも一表面に無機粒子含有コーティングが施されていることを特徴とする、支持体を有する光学フィルムに関する。用いる無機粒子は、ＵＶ吸収性を有してさえいれば、その他特段の条件は無いが、適切な無機粒子の種類としては、酸化亜鉛、二酸化ケイ素、二酸化チタン、酸化アルミニウム、硫酸カルシウム、硫酸バリウム、炭酸カルシウム、及びそれらの混合物が挙げられる。【選択図】なし【特許請求の範囲】
【請求項１】
支持体の少なくとも一表面に無機粒子含有コーティングが施されていることを特徴とする、支持体を有する光学フィルム。
【請求項２】
反射フィルムとして使用するための、請求項１に記載の光学フィルム。
【請求項３】
無機粒子が酸化亜鉛、二酸化ケイ素、二酸化チタン、酸化アルミニウム、硫酸カルシウム、硫酸バリウム、炭酸カルシウム、及びそれらの混合物から成る群から選択されるものである、請求項１に記載の光学フィルム。
【請求項４】
無機粒子が１〜１００ｎｍの直径を有するものである、請求項１に記載の光学フィルム。
【請求項５】
無機粒子が２０〜５０ｎｍの直径を有するものである、請求項４に記載の光学フィルム。
【請求項６】
前記支持体が少なくとも一層のポリマー樹脂層を含むものである、請求項１に記載の光学フィルム。
【請求項７】
ポリマー樹脂が、ポリエステル樹脂、ポリアクリレート樹脂、ポリオレフィン樹脂、ポリカーボネート樹脂、ポリウレタン樹脂、及びそれらの混合物から成る群から選択されるものである、請求項６に記載の光学フィルム。
【請求項８】
前記ポリエステル樹脂がポリエチレンテレフタレートである、請求項７に記載の光学フィルム。
【請求項９】
前記ポリアクリレート樹脂がポリメチルメタクリレートである、請求項７に記載の光学フィルム。
【請求項１０】
前記ポリオレフィン樹脂がポリエチレン又はポリプロピレンである、請求項７に記載の光学フィルム。
【請求項１１】
前記支持体が更に無機物質を含むものである、請求項１に記載の光学フィルム。
【請求項１２】
前記無機物質が、酸化亜鉛、二酸化ケイ素、二酸化チタン、酸化アルミニウム、硫酸カルシウム、硫酸バリウム、炭酸カルシウム、及びそれらの混合物から成る群から選択されるものである、請求項１１に記載の光学フィルム。
【請求項１３】
前記コーティングが更に蛍光輝度向上剤、ＵＶ吸収剤、又はそれらの混合物を含むものである、請求項１に記載の光学フィルム。
【請求項１４】
請求項１に記載の光学フィルムを液晶ディスプレイのバックライト源のための反射フィルムとして用いることを含むものである、液晶ディスプレイの輝度パフォーマンスを向上させる方法。
【発明の詳細な説明】
【技術分野】
【０００１】
本発明は、支持体の少なくとも一表面に無機粒子含有コーティングが施されていることを特徴とする、支持体を有する光学フィルムに関する。本発明に係る光学フィルムは、液晶ディスプレイ内の反射シートに用いて液晶ディスプレイの輝度パフォーマンス（性能）を向上させることができる。
【背景技術】
【０００２】
液晶ディスプレイ（ＬＣＤ）の画像形成は、バックライト源から投射される光源の利用を含む。光源は偏光シートを通過し、次いで液晶分子群を通過する。この時、液晶分子個々の配列によって、液晶を通過する光の角度が変わる。その後、光はカラーフィルターと別の偏光シートとを通過する。よって、液晶分子群を刺激する電圧を変化させることで光の最大強度と色を調節でき、その結果、明暗が異なる様々な色の組合せが得られる。
【０００３】
液晶ボックスとカラーフィルターの光の透過率に加え、更に重要な点はＬＣＤの輝度がバックライト源の輝度に依存するという点である。よって、ＬＣＤの輝度を高めるために、より効果的なアプローチはバックライト源の輝度を高めることである。
【０００４】
ＬＣＤの表示輝度を高めるためには、バックライト源を表示機能を果す一要素として利用するだけでなくＬＣＤの輝度源としても利用することが重要である。本発明に先立ち、ＬＣＤの表示輝度を改善するためのバックライト源の変更に関連した多くの方法が提案されてきた。例えば、ランプの数を増やす及び／又はランプ源のパワーを大きくすることで表示輝度を改善することが提案されてきた。しかしながら、こうしたアプローチは嵩高さや電力浪費問題に関連する種々の問題点を免れ得ない。輝度はまた、ライトガイドシートに変更を加えることによっても改善し得るであろう。しかしながら、このアプローチをとる場合にはマテリアルデザインに関連する様々な困難に遭遇するであろう。
【０００５】
反射フィルムをバックライト源に適用することで発光効率が向上し、延いては光源の輝度も上昇する。よって、反射フィルムはＬＣＤの重要な一要素である。反射フィルムの反射率は表示輝度パフォーマンスに影響する。
【０００６】
更に、バックライト源から発せられる光はＵＶ光を含み、このＵＶ光は反射フィルムに用いられているポリマー樹脂を黄変させる。その結果、反射フィルムの反射能が低下し、ＬＣＤ内に色の違いを引き起こす。現時点で、この問題を解決する一解決策は、ＵＶ吸収剤の層を反射フィルムに適用することである。しかしながら、ＵＶ吸収剤の量が不十分だと、黄変防止効果は限定的なものとなってしまう。一方、ＵＶ吸収剤の量が増大すると、反射フィルムの接着に悪影響を及ぼすであろう。
【発明の開示】
【発明が解決しようとする課題】
【０００７】
本願発明者らは、反射フィルムの（一以上の）表面に無機粒子含有コーティングを適用することで反射フィルムの接着が悪影響を受けず、バックライト源からのＵＶ光の大部分を吸収でき、反射フィルムの寿命をより長くでき、また反射フィルムの厚さを減少させることができることを見い出した。この光学フィルムを用いれば、輝度に関連する設計変更やダイスの変更を行わずに、ＬＣＤの輝度を高めることができ、本技術分野において遭遇する上述の欠点を排除できるであろう。
【課題を解決するための手段】
【０００８】
本発明の一目的は、支持体の少なくとも一表面に無機粒子含有コーティングが施されていることを特徴とする、支持体を有する光学フィルムを提供することである。
【０００９】
本発明の他の一目的は、液晶ディスプレイの輝度パフォーマンスを向上させる方法を提供することである。
【発明を実施するための最良の形態】
【００１０】
本発明の支持体を有する光学フィルムは、支持体の表面のうち少なくとも一表面に無機粒子含有コーティングが施されていることを特徴とする。
【００１１】
本発明で用いる無機粒子は、ＵＶ吸収性を有してさえいれば、その他特段の条件はない。適切な無機粒子の種類としては、酸化亜鉛、二酸化ケイ素、二酸化チタン、酸化アルミニウム、硫酸カルシウム、硫酸バリウム、炭酸カルシウム、及びそれらの混合物が挙げられるが、これらに限定されるものではない。無機粒子の粒子径は通常１〜１００ナノメートル、好ましくは２０〜５０ナノメートルである。
【００１２】
本発明の光学フィルムに用いるのに適切な支持体は当業者には明らかである。一般に、支持体は少なくとも一層のポリマー樹脂層を含む。適切なポリマー樹脂の例としては、ポリエチレン（ＰＥ）やポリプロピレン（ＰＰ）等のポリオレフィン樹脂；ポリエチレンテレフタレート（ＰＥＴ）等のポリエステル樹脂；ポリメチルメタクリレート（ＰＭＭＡ）等のポリアクリレート樹脂；ポリカーボネート樹脂；ポリウレタン樹脂；及びそれらの混合物が挙げられるが、これらに限定されるものではない。本発明の実施態様では、光学フィルムはポリエステル樹脂の支持体を含む。好ましくは、前記ポリエステル樹脂はポリエチレンテレフタレートである。本発明の光学フィルムの支持体には、当業者に周知の無機粒子を更に任意に含有させることもでき、これらの例としては酸化亜鉛、二酸化ケイ素、二酸化チタン、酸化アルミニウム、硫酸カルシウム、硫酸バリウム、炭酸カルシウム、及びそれらの混合物が挙げられる。本発明の別の実施態様においては、本発明に用いる支持体は多層支持体であり、その内の一以上の層に前記無機粒子を含有する。詳しくは、例えば本発明に用いる支持体は三層構造の支持体で、その中間の層に前記無機粒子を含有する。
【００１３】
本発明における（一以上の）支持体表面のコーティングには、当業者に知られている一種以上の添加剤、例えば、蛍光輝度向上剤又はＵＶ吸収剤、あるいはそれらの混合物、を任意に含有させることもできる。
【００１４】
本発明に用いることができる適切なＵＶ吸収剤は当業者には明らかであり、その例としては、ベンゾトリアゾール類、ベンゾトリアジン類、ベンゾフェノン類、及びサリチル酸誘導体が挙げられるが、これらに限定されるものではない。
【００１５】
本発明で用いることができる適切な蛍光輝度向上剤は当業者には明らかであり、その例としては、ベンゾオキサゾール類、ベンズイミダゾール類、及びジフェニルエチレンビストリアジン類が挙げられるが、これらに限定されるものではない。
【００１６】
本発明の光学フィルムは反射フィルムとして用いることができる。よって、本発明は更に、液晶ディスプレイの輝度パフォーマンスを向上させる方法にも関する。その方法は、液晶ディスプレイの輝度パフォーマンスを高めるため、本明細書に開示する光学フィルムを液晶ディスプレイのバックライト源のための反射フィルムとして利用することを含む。
【００１７】
以下、実施例によって本発明をより詳細に説明する。しかし、これら実施例は本発明の範囲を何ら限定するものではない。当業者によって容易になされ得る、本発明へのいかなる変更や改変も本明細書の開示及び添付の請求項に記載の範囲に包含される。
【実施例】
【００１８】
実施例１
メタクリレート樹脂１２６．６ｇ（固形分：約６０％）を、１０００ｒｐｍで攪拌しながらメチルエチルケトン／トルエン（４５ｇ／４５ｇ）の混合物に加えた。続いて、酸化亜鉛／二酸化チタン／硫酸バリウムの各７５ｎｍ粒子（総量３ｇ）と硬化剤ｄｅｓｍｏｄｕｒ３３９０（バイエル社の市販品）１８．４ｇを得られた混合液に順次添加し、コーティング（２５０．０ｇ、固形分：４０％）を生成した。得られたコーティングを支持体ＵＸ-１５０（テイジン社の市販品）上に塗布した。乾燥すると、１０μｍのフィルムが支持体上に形成された。７日間放置後、この支持体についてウェザリングテスト（ＱＵＶウェザリングテスター使用、Ｑパネル社）を行い、露光時間を変えて曝露したフィルムの黄変指数（ＹＩ）を評価した。テスト結果を表１に示す。
【００１９】
実施例２
Ｅ６０Ｌ（東レの市販品）を支持体として用いた以外は同様にして、実施例１の手順を繰り返した。得られたフィルムのウェザリングテストの結果を表１に示す。
【００２０】
比較例１
酸化亜鉛／二酸化チタン／硫酸バリウムの各７５ｎｍ粒子（３ｇ）に代え、３ｇの有機ＵＶ吸収剤（Ｔｉｎｕｖｉｎ  Ｐ、チバ社の市販品）を使用したこと以外は同様にして実施例１の手順を繰り返した。得られたフィルムのウェザリングテストの結果を表１に示す。
【００２１】
【表１】
2005301271.tif 000002
【００２２】
表１のデータによると、支持体が異なっても無機粒子が含有されていると、得られる光学フィルムは実質上、同等の抗黄変性を有する。
【００２３】
表１のデータによると、無機粒子含有光学フィルムはＵＶ吸収剤を含有するフィルムより高い抗黄変性を有する。そのため、本発明の光学フィルムは、より広範な分野で用いることができる。
【外国語明細書】
2005301271.tif 000003
2005301271.tif 000004
2005301271.tif 000005
2005301271.tif 000006
2005301271.tif 000007
2005301271.tif 000008
2005301271.tif 000009
2005301271.tif 000010
2005301271.tif 000011